(57)【特許請求の範囲】
【請求項１】
一枚以上のカーカスプライからなるカーカスと、該カーカスのタイヤ半径方向外側に配設した一枚以上のベルト層からなるベルトとを備え、該カーカス及びベルトの少なくとも一方がコーティングゴムで被覆したスチールコードよりなる層を含む空気入りタイヤにおいて、
前記カーカス及びベルトの少なくとも一方で、スチールコードを被覆するコーティングゴムに、ゴム成分100質量部に対して、硫黄1〜10質量部と、マロン酸ビス（３−ヒドロキシフェニル）エステル、コハク酸ビス（３−ヒドロキシフェニル）エステル、フマル酸ビス（３−ヒドロキシフェニル）エステル、マレイン酸ビス（３−ヒドロキシフェニル）エステル、リンゴ酸ビス（３−ヒドロキシフェニル）エステル、イタコン酸ビス（３−ヒドロキシフェニル）エステル、シトラコン酸ビス（３−ヒドロキシフェニル）エステル、アジピン酸ビス（３−ヒドロキシフェニル）エステル、酒石酸ビス（３−ヒドロキシフェニル）エステル、アゼライン酸ビス（３−ヒドロキシフェニル）エステル、セバシン酸ビス（３−ヒドロキシフェニル）エステル、シクロヘキサンジカルボン酸ビス（３−ヒドロキシフェニル）エステル、テレフタル酸ビス（４−ヒドロキシフェニル）エステル及びイソフタル酸ビス（４−ヒドロキシフェニル）エステルからなる群から選択される少なくとも一種の化合物0.1〜10質量部と、下記一般式（２）：
[Ｍｇ(1-x)Ａｌx(ＯＨ)2]x+・x/2(ＣＯ3)2-・ｍＨ2Ｏ  ・・・  （２）
［式中、ｘは0.3〜0.5の数を示し、ｍは0〜5の数を示す］で表される耐水性受酸剤0.1〜10質量部とを配合してなるゴム組成物を用いたことを特徴とする空気入りタイヤ。
【請求項２】
前記一般式（２）で表わされる耐水性受酸剤がハイドロタルサイトであることを特徴とする請求項１に記載の空気入りタイヤ。
【請求項３】
前記ゴム組成物が、更に有機酸コバルト塩を前記ゴム成分100質量部に対しコバルト量として0.03〜1質量部含むことを特徴とする請求項１又は２に記載の空気入りタイヤ。
【請求項４】
前記ゴム成分が、天然ゴム及びポリイソプレンゴムの少なくとも一方よりなることを特徴とする請求項１〜３のいずれかに記載の空気入りタイヤ。
【請求項５】
前記ゴム成分が、50質量％以上の天然ゴム及び残部合成ゴムよりなる請求項１〜４のいずれかに記載の空気入りタイヤ。
【発明の詳細な説明】
【技術分野】
【０００１】
本発明は、空気入りタイヤ、詳しくは、カーカスプライの少なくとも一枚及び／又はベルト層の少なくとも一層をスチールコードの層で形成したカーカス及びベルトの少なくとも一方における、スチールコードとそのコーティングゴムとの初期接着性を向上させ、且つ湿熱劣化及び熱劣化を抑制することにより、耐久性を向上させた空気入りタイヤに関するものである。
【背景技術】
【０００２】
１９４０年代後半にミシュラン社によってスチールラジアルタイヤが開発されて以来、カーカス及びベルトの少なくとも一方の補強材料としてスチールコードを用いたスチールコード補強空気入りタイヤは、順調にシェアを伸ばしている。特に近年、ベルテッドバイアスタイヤ、ラジアルタイヤへの移行に伴い、該スチールコード補強空気入りタイヤは、著しくシェアを伸ばしており、トラック用にも急激にシェアを伸ばしている。
【０００３】
一方、近年、自動車用タイヤに要求される性能は益々厳しくなってきており、タイヤの耐久性の更なる改良が望まれている。上記スチールコード補強空気入りタイヤにおいては、スチールコードと該コードを被覆するコーティングゴムとの接着性を確保することが重要であり、この接着性が低下するとカーカス及びベルトの少なくとも一方の耐久性が低下し、ひいてはタイヤの耐久性に問題が生じることが知られている。そのため、これまでスチールコードとコーティングゴムとの接着性を改良して、タイヤを長寿命化するために、様々な検討が行われてきた。
【０００４】
例えば、国際公開第２００５／０８７８６０号（特許文献１）には、特定のレゾルシン系化合物をコーティングゴム用ゴム組成物に配合することにより、スチールコードとコーティングゴムとの耐湿熱接着性を大幅に改善できることが開示されている。
【０００５】
【特許文献１】国際公開第２００５／０８７８６０号パンフレット
【発明の開示】
【発明が解決しようとする課題】
【０００６】
しかしながら、本発明者が検討したところ、国際公開第２００５／０８７８６０号に開示のレゾルシン系化合物を含むゴム組成物をスチールコードのコーティングゴムに用いた場合、スチールコードとコーティングゴムとの間の耐熱劣化性が不十分であることが分った。
【０００７】
そこで、本発明の目的は、上記従来技術の問題を解決し、スチールコードとコーティングゴムとの間の耐湿熱接着性と耐熱接着性とを高度に両立させたスチールコード・ゴム複合体をカーカス及び／又はベルトの少なくとも一部として備える空気入りタイヤを提供することにある。
【課題を解決するための手段】
【０００８】
本発明者は、上記目的を達成するために鋭意検討した結果、コーティングゴム用ゴム組成物に国際公開第２００５／０８７８６０号に開示の特定構造の化合物又は該化合物を主成分とする組成物と共に特定の耐水性受酸剤を配合することにより、スチールコードとコーティングゴムとの耐湿熱接着性及び耐熱接着性が大幅に向上することを見出し、本発明を完成させるに至った。
【０００９】
即ち、本発明の空気入りタイヤは、一枚以上のカーカスプライからなるカーカスと、該カーカスのタイヤ半径方向外側に配設した一枚以上のベルト層からなるベルトとを備え、該カーカス及びベルトの少なくとも一方がコーティングゴムで被覆したスチールコードよりなる層を含む空気入りタイヤにおいて、
前記カーカス及びベルトの少なくとも一方で、スチールコードを被覆するコーティングゴムに、ゴム成分100質量部に対して、硫黄1〜10質量部と、マロン酸ビス（３−ヒドロキシフェニル）エステル、コハク酸ビス（３−ヒドロキシフェニル）エステル、フマル酸ビス（３−ヒドロキシフェニル）エステル、マレイン酸ビス（３−ヒドロキシフェニル）エステル、リンゴ酸ビス（３−ヒドロキシフェニル）エステル、イタコン酸ビス（３−ヒドロキシフェニル）エステル、シトラコン酸ビス（３−ヒドロキシフェニル）エステル、アジピン酸ビス（３−ヒドロキシフェニル）エステル、酒石酸ビス（３−ヒドロキシフェニル）エステル、アゼライン酸ビス（３−ヒドロキシフェニル）エステル、セバシン酸ビス（３−ヒドロキシフェニル）エステル、シクロヘキサンジカルボン酸ビス（３−ヒドロキシフェニル）エステル、テレフタル酸ビス（４−ヒドロキシフェニル）エステル及びイソフタル酸ビス（４−ヒドロキシフェニル）エステルからなる群から選択される少なくとも一種の化合物0.1〜10質量部と、下記一般式（２）：
[Ｍｇ(1-x)Ａｌx(ＯＨ)2]x+・x/2(ＣＯ3)2-・ｍＨ2Ｏ  ・・・  （２）
［式中、ｘは0.3〜0.5の数を示し、ｍは0〜5の数を示す］で表される耐水性受酸剤0.1〜10質量部とを配合してなるゴム組成物を用いたことを特徴とする。
【００１２】
本発明の空気入りタイヤにおいては、前記コーティングゴムに用いるゴム組成物が、更に有機酸コバルト塩を前記ゴム成分100質量部に対しコバルト量として0.03〜1質量部含有することが好ましい。
【００１３】
本発明の空気入りタイヤにおいては、前記コーティングゴムに用いるゴム組成物のゴム成分が天然ゴム（ＮＲ）及びポリイソプレンゴム（ＩＲ）の少なくとも一方よりなることが好ましい。
【００１４】
本発明の空気入りタイヤにおいては、前記コーティングゴムに用いるゴム組成物のゴム成分が50質量％以上の天然ゴム及び残部合成ゴムよりなることが好ましい。
【発明の効果】
【００１５】
本発明によれば、マロン酸ビス（３−ヒドロキシフェニル）エステル、コハク酸ビス（３−ヒドロキシフェニル）エステル、フマル酸ビス（３−ヒドロキシフェニル）エステル、マレイン酸ビス（３−ヒドロキシフェニル）エステル、リンゴ酸ビス（３−ヒドロキシフェニル）エステル、イタコン酸ビス（３−ヒドロキシフェニル）エステル、シトラコン酸ビス（３−ヒドロキシフェニル）エステル、アジピン酸ビス（３−ヒドロキシフェニル）エステル、酒石酸ビス（３−ヒドロキシフェニル）エステル、アゼライン酸ビス（３−ヒドロキシフェニル）エステル、セバシン酸ビス（３−ヒドロキシフェニル）エステル、シクロヘキサンジカルボン酸ビス（３−ヒドロキシフェニル）エステル、テレフタル酸ビス（４−ヒドロキシフェニル）エステル及びイソフタル酸ビス（４−ヒドロキシフェニル）エステルからなる群から選択される少なくとも一種の化合物と共に一般式（２）で表される耐水性受酸剤を含有するゴム組成物をコーティングゴムに適用した、スチールコードとコーティングゴムとの間の初期接着性、耐湿熱接着性及び耐熱接着性が高いスチールコード・ゴム複合体をカーカス及び／又はベルトに用いた、優れた耐久性を有する空気入りタイヤを提供することができる。
【発明を実施するための最良の形態】
【００１６】
以下に、本発明を詳細に説明する。図１は本発明の実施形態を示す横断面図であり、図中、１はトレッド部を、２はトレッド部１の側部から半径方向内方へ延びる一対のサイドウォール部を、そして３はサイドウォール部２の半径方向内端に連なるビード部をそれぞれ示す。
【００１７】
ここでは、タイヤの骨格構造をなし、タイヤの上記各部１，２，３を補強するカーカス４を、一枚以上のカーカスプライにて構成するとともに、それぞれのビード部３に配設したそれぞれのビードコア５間にトロイダルに延びる本体部と、各ビードコア５の周りで、タイヤ幅方向の内側から外側に向けて半径方向外方に巻上げた折り返し部を有するものとする。図中のカーカス４は、一枚のカーカスプライよりなるが、本発明のタイヤにおいては、カーカスプライの枚数は複数であってもよい。
【００１８】
また、図中６はベルトを示し、ベルト６は、カーカス４のクラウン部のタイヤ半径方向外側に配設した一枚以上のベルト層からなる。図中のベルト６は、二枚のベルト層よりなるが、本発明のタイヤにおいては、ベルト層の枚数はこれに限られるものではない。
【００１９】
この空気入りタイヤは、カーカス４及びベルト６の少なくとも一方がコーティングゴムで被覆したスチールコードの層を含む。即ち、カーカス４のカーカスプライの少なくとも一枚及び／又はベルト６のベルト層の少なくとも一層が、スチールコードの層であればよく、一枚以上のカーカスプライ及び一層以上のベルト層がスチールコードの層であってもよい。
【００２０】
そしてここでは、カーカス４及びベルト６の少なくとも一方で、スチールコードを被覆するコーティングゴムに、ゴム成分（Ａ）100質量部に対して、硫黄（Ｂ）1〜10質量部と、マロン酸ビス（３−ヒドロキシフェニル）エステル、コハク酸ビス（３−ヒドロキシフェニル）エステル、フマル酸ビス（３−ヒドロキシフェニル）エステル、マレイン酸ビス（３−ヒドロキシフェニル）エステル、リンゴ酸ビス（３−ヒドロキシフェニル）エステル、イタコン酸ビス（３−ヒドロキシフェニル）エステル、シトラコン酸ビス（３−ヒドロキシフェニル）エステル、アジピン酸ビス（３−ヒドロキシフェニル）エステル、酒石酸ビス（３−ヒドロキシフェニル）エステル、アゼライン酸ビス（３−ヒドロキシフェニル）エステル、セバシン酸ビス（３−ヒドロキシフェニル）エステル、シクロヘキサンジカルボン酸ビス（３−ヒドロキシフェニル）エステル、テレフタル酸ビス（４−ヒドロキシフェニル）エステル及びイソフタル酸ビス（４−ヒドロキシフェニル）エステルからなる群から選択される少なくとも一種の化合物（Ｃ）（以下、「特定の化合物（Ｃ）」と呼ぶことがある）0.1〜10質量部と、上記一般式（２）で表される耐水性受酸剤0.1〜10質量部とを配合してなるゴム組成物を用いる。
【００２１】
コーティングゴム用ゴム組成物に上記特定の化合物（Ｃ）を配合することにより、スチールコードとコーティングゴムとの耐湿熱接着性を向上させることができるが、上記特定の化合物（Ｃ）は、加硫接着時に分解して酸を生成するため、スチールコードとコーティングゴムとの耐熱接着性を低下させる傾向がある。一方、上記一般式（２）の耐水性受酸剤は、酸をトラップすることができる。そのため、コーティングゴム用ゴム組成物に上記特定の化合物（Ｃ）と共に上記一般式（２）の耐水性受酸剤を配合することで、加硫接着時に上記特定の化合物（Ｃ）から生成する酸を一般式（２）の耐水性受酸剤がトラップして、スチールコードとコーティングゴムとの耐湿熱接着性を向上させつつ、耐熱接着性の低下を防止することが可能となる。
【００２２】
上記コーティングゴム用ゴム組成物のゴム成分（Ａ）としては、ゴム弾性を示すものであれば特に制限はないが、天然ゴム（ＮＲ）の他；ビニル芳香族炭化水素／共役ジエン共重合体、ポリイソプレンゴム（ＩＲ）、ポリブタジエンゴム（ＢＲ）、ブチルゴム（ＩＩＲ）、ハロゲン化ブチルゴム、エチレン−プロピレンゴム等の合成ゴム等の公知のゴムの総てを用いることができる。該ゴム成分は１種単独で用いても、２種以上を混合して用いてもよい。スチールコードのコーティングゴムには接着性に加えて耐破壊性が要求されるため、接着特性及び破壊特性の観点から、該ゴム成分は、天然ゴム及びポリイソプレンゴムの少なくとも一方よりなるか、50質量％以上の天然ゴムを含み残部が合成ゴムであるのが好ましい。
【００２３】
上記コーティングゴム用ゴム組成物には、加硫剤としての硫黄（Ｂ）が上記ゴム成分100質量部に対し1〜10質量部、好ましくは3〜8質量部配合される。硫黄の配合量が1質量部未満では、スチールコードとの接着性が不十分であり、一方、10質量部を超えると、過剰な接着層が形成され接着性が低下する。
【００２６】
上記コーティングゴム用ゴム組成物に配合される化合物（Ｃ）として、具体的には、マロン酸ビス（３−ヒドロキシフェニル）エステル、コハク酸ビス（３−ヒドロキシフェニル）エステル、フマル酸ビス（３−ヒドロキシフェニル）エステル、マレイン酸ビス（３−ヒドロキシフェニル）エステル、リンゴ酸ビス（３−ヒドロキシフェニル）エステル、イタコン酸ビス（３−ヒドロキシフェニル）エステル、シトラコン酸ビス（３−ヒドロキシフェニル）エステル、アジピン酸ビス（３−ヒドロキシフェニル）エステル、酒石酸ビス（３−ヒドロキシフェニル）エステル、アゼライン酸ビス（３−ヒドロキシフェニル）エステル、セバシン酸ビス（３−ヒドロキシフェニル）エステル、シクロヘキサンジカルボン酸ビス（３−ヒドロキシフェニル）エステル、テレフタル酸ビス（４−ヒドロキシフェニル）エステル、イソフタル酸ビス（４−ヒドロキシフェニル）エステルを用いるが、特にコハク酸ビス（３−ヒドロキシフェニル）エステル、アジピン酸ビス（３−ヒドロキシフェニル）エステル、セバシン酸ビス（３−ヒドロキシフェニル）エステル、テレフタル酸ビス（４−ヒドロキシフェニル）エステル、イソフタル酸ビス（４−ヒドロキシフェニル）エステルが好ましい。
【００２７】
上記特定の化合物（Ｃ）は、国際公開第２００５／０８７８６０号に開示に従い、例えば、ジカルボン酸ハライドと、カテコール、レゾルシン又はハイドロキノンとを反応させ、公知の方法で単離等することで得られる。
【００２８】
上記特定の化合物（Ｃ）の配合量は、ゴム成分100質量部に対して0.1〜10質量部の範囲であり、0.3〜6質量部の範囲が好ましい。上記特定の化合物（Ｃ）の配合量がゴム成分100質量部に対して0.1質量部未満では、耐湿熱接着性を向上させる効果が低く、一方、10質量部を超えると、該化合物がブルームし、接着性が低下する。
【００３０】
上記コーティングゴムに用いられるゴム組成物は、上記一般式（２）で表される耐水性受酸剤を前記ゴム成分100質量部に対して0.1〜10質量部含有する。なお、一般式（２）中のｘは0.3〜0.5の数を示し、ｍは0〜5の数を示す。該耐水性受酸剤は、上記特定の化合物（Ｃ）が加硫接着時に分解して生成する酸をトラップする作用を有する。ここで、該耐水性受酸剤として、具体的には、ハイドロタルサイトが好ましい。また、該ハイドロタルサイトの中でも、焼成したハイドロタルサイトが特に好ましい。上記一般式（２）の耐水性受酸剤の配合量が前記ゴム成分100質量部に対して0.1質量部未満では、加硫接着時に生成する酸を十分にトラップできず、スチールコードとコーティングゴムとの耐熱接着性が悪化し、一方、10質量部を超えると、加硫ゴム組成物の耐破壊特性、耐疲労性及び作業性が低下することがある。
【００３１】
上記コーティングゴムに用いられるゴム組成物は、更に接着促進剤として有機酸コバルト塩を前記ゴム成分100質量部に対しコバルト量として0.03〜1質量部配合してなることが好ましい。有機酸コバルト塩の配合量がコバルト量として0.03質量部未満では、コーティングゴムとスチールコードとの接着性が充分でなく、1質量部を超えると、コーティングゴムの老化特性が悪化し過ぎる。該有機酸コバルト塩としては、ナフテン酸コバルト、ステアリン酸コバルト、ネオデカン酸コバルト、ロジン酸コバルト、バーサチック酸コバルト、トール油酸コバルト等が挙げられる。該有機酸コバルト塩は、有機酸の一部をホウ酸等で置き換えた複合塩でもよい。具体的には、マノボンド（商標：ＯＭＧ製）が挙げられる。
【００３２】
上記コーティングゴム用ゴム組成物には、上記ゴム成分、硫黄、特定構造の化合物、該化合物を主成分とする組成物、耐水性受酸剤、有機酸コバルト塩の他、カーボンブラック及びシリカ等の充填剤、アロマオイル等の軟化剤、ヘキサメチレンテトラミン、ペンタメトキシメチルメラミン、ヘキサメチレンメチルメラミン等のメトキシメチル化メラミン等のメチレン供与体、加硫促進剤、加硫促進助剤、老化防止剤等のゴム業界で通常使用される配合剤を通常の配合量で適宜配合することができる。
【００３３】
上記コーティングゴム用ゴム組成物の調製方法に特に制限はなく、例えば、バンバリーミキサーやロール等を用いて、ゴム成分に、上記特定構造の化合物、該化合物を主成分とする組成物、耐水性受酸剤、硫黄、有機酸コバルト塩及び各種配合剤を練りこんで調製することができる。混練りされたゴム組成物は、シート状に加工され、更に加工されたゴムシート２枚がスチールコードを挟んだ状態に成形加工されて、カーカスプライやベルト層が形成される。形成されたベルト層は常法に従ってカーカスのタイヤ半径方向外側に積層され、その他の部材と共に本発明の空気入りタイヤを構成する。本発明の空気入りタイヤのトレッド踏面部、サイドウォール部及びビード部等には、通常のタイヤのそれらの部分に使用される材料、形状、配置を適宜採用することができる。また、該タイヤに充填する気体としては、通常の或いは酸素分圧を調整した空気の他、窒素、アルゴン、ヘリウム等の不活性ガスを用いることができる。
【００３４】
本発明の空気入りタイヤのカーカス及びベルトの少なくとも一方に用いられゴム組成物と接着されるスチールコードは、ゴムとの接着を良好にするために黄銅、亜鉛或いはこれらにニッケルやコバルトを含有する金属でメッキ処理されているのが好ましく、黄銅メッキ処理されているのが特に好ましい。また、該コードのサイズ、撚り数、撚り条件等は、タイヤの要求性能に応じて適宜選択される。
【実施例】
【００３５】
以下に、実施例を挙げて本発明を更に詳しく説明するが、本発明は下記の実施例に何ら限定されるものではない。
【００３６】
（製造例１）
レゾルシン 330.6g（3.0mol）をピリジン 600.0gに溶解した溶液を氷浴上で15℃以下に保ちながら、これに塩化アジポイル 54.9g（0.30mol）を徐々に滴下した。滴下終了後、得られた反応混合物を室温まで昇温し、一昼夜放置して反応を完結させた。反応混合物から、ピリジンを減圧下に留去し、残留物に水 1200gを加えて氷冷すると沈殿が析出した。析出した沈殿をろ過、水洗し、得られた湿体を減圧乾燥して、白色〜淡黄色の粉体 84gを得た。この粉体を分取用装置を備えた液体クロマトグラフィーで下記の条件で処理し、主たる成分を含む溶離液を分取した。この溶離液を濃縮し、析出した結晶をろ過して回収し、減圧乾燥して融点140〜143℃の結晶を得た。分析の結果、この結晶はアジピン酸ビス（３−ヒドロキシフェニル）エステルであった。
【００３７】
分取用のＨＰＬＣ条件は下記の通りである。
カラム      ：Shim-pack  ＰＲＥＰ−ＯＤＳ（島津製作所製）
カラム温度  ：25℃
溶離液      ：メタノール／水混合溶剤（85／15（w/w％））
溶離液の流速：流量3ml／分
検出器      ：ＵＶ検出器（254nm）
【００３８】
尚、アジピン酸ビス（３−ヒドロキシフェニル）エステルの同定データは下記の通りである。
ＭＳスペクトルデータ
ＥＩ(Pos.)  ｍ／ｚ＝330
ＩＲスペクトルデータ
3436cm-1  ：  水酸基
2936cm-1  ：  アルキル
1739cm-1  ：  エステル
ＮＭＲスペクトルデータを表１−１および表１−２に示した。
【００３９】
【表１】
0004637760.tif 000002
【００４０】
（実施例１〜２及び比較例１〜３）
2200mLのバンバリーミキサーを使用して、表２に示す配合処方で混練り混合して、未加硫のゴム組成物を調製した。次に、得られたゴム組成物でスチールコードを被覆してベルト層を形成し、該ベルト層を備えた、サイズ１８５／７０ Ｒ１４のラジアルタイヤを常法により試作し、該タイヤのベルト層におけるスチールコードとコーティングゴムとの接着性を下記の方法で評価した。使用したゴム組成物の配合と共に、結果を表２に示す。
【００４１】
（ｉ）初期接着性
供試タイヤを、通常の半分の加硫時間で加硫した後、タイヤからベルト層を取り出し、ベルト層中のスチールコードを引張試験機により50mm/minの速度で引張り、露出したスチールコードのゴムの被覆状態を目視で観察し、その被覆率を0〜100％で表示して、初期接着性の指標とした。数値が大きい程、初期接着性が高く良好であることを示す。
【００４２】
（ｉｉ）耐湿熱接着性
供試タイヤを、100℃、95％RHに保持した恒温恒湿槽中に5週間放置した後、タイヤからベルト層を取り出し、ベルト層中のスチールコードを引張試験機により50mm/minの速度で引張り、露出したスチールコードのゴムの被覆状態を目視で観察し、その被覆率を0〜100％で表示して、耐湿熱接着性の指標とした。数値が大きい程、耐湿熱接着性が高く良好であることを示す。
【００４３】
（ｉｉｉ）耐熱接着性
供試タイヤを、100℃に保持した恒温恒湿槽中に5週間放置した後、タイヤからベルト層を取り出し、ベルト層中のスチールコードを引張試験機により50mm/minの速度で引張り、露出したスチールコードのゴムの被覆状態を目視で観察し、その被覆率を0〜100％で表示して、耐熱接着性の指標とした。数値が大きい程、耐熱接着性が高く良好であることを示す。
【００４４】
【表２】
0004637760.tif 000003
【００４５】
*1  Ｎ,Ｎ'-ジシクロヘキシル-２-ベンゾチアジルスルフェンアミド, 大内新興化学工業(株)製, 商品名：ノクセラーＤＺ.
*2  Ｎ-フェニル-Ｎ'-(１,３-ジメチルブチル)-ｐ-フェニレンジアミン, 大内新興化学工業(株)製, 商品名：ノクラック６Ｃ.
*3  ＯＭＧ製, 商品名：マノボンドＣ２２.５, コバルト含有率＝22.5質量％.
*4  協和化学工業製, ＫＷ−２２００, 上記一般式（２）で表され、ｘが0.315で、それを焼成して結晶水を取り除いたハイドロタルサイト.
*5  上記製造例１で製造した化合物.
【００４６】
実施例１及び実施例２の結果から、上記特定の化合物（Ｃ）と上記一般式（２）の耐水性受酸剤を配合したゴム組成物をコーティングゴムに用いることで、スチールコードとコーティングゴムとの耐湿熱接着性及び耐熱接着性を高度に両立できることが分る。
【００４７】
一方、比較例１及び比較例２の結果から、上記特定の化合物（Ｃ）を含まないゴム組成物をコーティングゴムに用いた場合、スチールコードとコーティングゴムとの耐湿熱接着性が実施例に比べて大幅に劣ることが分る。また、比較例１及び比較例３のから、上記一般式（２）の耐水性受酸剤を含まないゴム組成物をコーティングゴムに用いた場合、スチールコードとコーティングゴムとの耐熱接着性が実施例に比べて大幅に劣ることが分る。
【図面の簡単な説明】
【００４８】
【図１】本発明の空気入りタイヤの一例の断面図である。
【符号の説明】
【００４９】
１  トレッド部
２  サイドウォール部
３  ビード部
４  カーカス
５  ビードコア
６  ベルト
【図１】
0004637760.tif 000004